(57)【要約】【課題】  長く持続する蚊の忌避効果又は抗菌効果を有する糸及び織物、及びその製造方法を提供する。【解決手段】  ポリイソシアネートと蚊の忌避効果又は抗菌効果を有する化合物とによって処理されている、長く持続する蚊の忌避効果又は抗菌効果を有する糸及び織物。【選択図】      なし【特許請求の範囲】
【請求項１】
ポリイソシアネートと蚊の忌避効果又は抗菌効果を有する化合物とで処理されている、長く持続する蚊の忌避効果又は抗菌効果を有する糸。
【請求項２】
前記ポリイソシアネートが式Ｒ−Ｎ＝Ｃ＝Ｏ（式中、Ｒは、５〜２０個の炭素原子を有するアルキル基である。）からなる、請求項１に記載の糸。
【請求項３】
前記蚊の忌避効果又は抗菌効果を有する化合物がペルメトリン又はオクチルイソチアゾロンである、請求項１に記載の糸。
【請求項４】
前記糸がＪＩＳ Ｌ０２１７３−１０３による２５回の洗濯後にも蚊の忌避効果又は抗菌効果を有する、請求項１に記載の糸。
【請求項５】
ポリイソシアネートと蚊の忌避効果又は抗菌効果を有する化合物とで処理されている、長く持続する蚊の忌避効果又は抗菌効果を有する織物。
【請求項６】
前記ポリイソシアネートが式Ｒ−Ｎ＝Ｃ＝Ｏ（式中、Ｒは、５〜２０個の炭素原子を有するアルキル基である。）からなる、請求項５に記載の織物。
【請求項７】
前記蚊の忌避効果又は抗菌効果を有する化合物がペルメトリン又はオクチルイソチアゾロンである、請求項５に記載の織物。
【請求項８】
前記糸がＪＩＳ Ｌ０２１７３−１０３による２５回の洗濯後にも蚊の忌避効果又は抗菌効果を有する、請求項５に記載の織物。
【請求項９】
浸液工程において、ポリイソシアネートと蚊の忌避効果又は抗菌効果を有する化合物とを加えることを含む、長く持続する蚊の忌避効果又は抗菌効果を有する糸の製造方法。
【請求項１０】
前記ポリイソシアネートが式Ｒ−Ｎ＝Ｃ＝Ｏ（式中、Ｒは、５〜２０個の炭素原子を有するアルキル基である。）からなる、請求項９に記載の糸の製造方法。
【請求項１１】
前記蚊の忌避効果又は抗菌効果を有する化合物がペルメトリン又はオクチルイソチアゾロンである、請求項９に記載の糸の製造方法。
【請求項１２】
前記糸がＪＩＳ Ｌ０２１７３−１０３による２５回の洗濯後にも蚊の忌避効果又は抗菌効果を有する、請求項９に記載の糸の製造方法。
【請求項１３】
浸液工程において、ポリイソシアネートと蚊の忌避効果又は抗菌効果を有する化合物とを加えることを含む、長く持続する蚊の忌避効果又は抗菌効果を有する織物の製造方法。
【請求項１４】
前記ポリイソシアネートが式Ｒ−Ｎ＝Ｃ＝Ｏ（式中、Ｒは、５〜２０個の炭素原子を有するアルキル基である。）からなる、請求項１３に記載の織物の製造方法。
【請求項１５】
前記蚊の忌避効果又は抗菌効果を有する化合物がペルメトリン又はオクチルイソチアゾロンである、請求項１３に記載の織物の製造方法。
【請求項１６】
前記糸がＪＩＳ Ｌ０２１７３−１０３による２５回の洗濯後にも蚊の忌避効果又は抗菌効果を有する、請求項１３に記載の織物の製造方法。
【発明の詳細な説明】
【技術分野】
【０００１】
本発明は、長く持続する蚊の忌避効果又は抗菌効果を有する糸及び織物に関する。また、本発明は、長く持続する蚊の忌避効果又は抗菌効果を有する糸及び織物の製造方法に関する。
【背景技術】
【０００２】
市場における蚊の忌避衣料品は、一般に、浸漬及び吸引による浸染及び仕上げ処理を施して、蚊の忌避効果を有する化合物を繊維に付着させることによって製造される。しかしながら、繊維に対する当該化合物の付着は乏しく、その化合物が洗濯時に繊維から離脱し易いので、当該衣料品における蚊の忌避効果は長続きしない。よって、長く持続する蚊の忌避効果及び抗菌効果を有する糸及び織物が、強く望まれている。
【発明の開示】
【発明が解決しようとする課題】
【０００３】
本発明の目的は、長く持続する蚊の忌避効果及び抗菌効果を有する糸及び織物を提供することにある。また、本発明の他の目的は、長く持続する蚊の忌避効果及び抗菌効果を有する糸及び織物の製造方法を提供することにある。
【課題を解決するための手段】
【０００４】
よって、多くの付随的な利点をもつ本発明について説明し、より完璧に理解してもらうために、以下に、長く持続する蚊の忌避効果又は抗菌効果を有する糸及び織物、並びにそれらの製法に関して詳細に記載する。
【０００５】
本発明によれば、糸及び織物が、ポリイソシアネートと、蚊の忌避効果又は抗菌効果を有しかつ糸及び織物に対して強く付着するような化合物とによって処理されている、長く持続する蚊の忌避効果又は抗菌（抗バクテリア、抗菌類など）効果を有する糸及び織物が提供される。その強い付着によって、当該糸及び織物は、十分な量の蚊の忌避効果又は抗菌効果をもつ化合物を保有するため、２５回までの洗濯後においても、依然として蚊の忌避効果又は抗菌効果を持続している。
【０００６】
また、本発明によれば、浸液工程において、ポリイソシアネートと蚊の忌避効果又は抗菌効果を有する化合物とを加え、しかる後に、当該糸及び織物に対して、これらを絞り、乾燥及びキュアリング工程に付すことによって、蚊の忌避効果又は抗菌効果を有する化合物を強固に糸及び織物に付着させるようになすことを含む、長く持続する蚊の忌避効果又は抗菌効果を有する糸及び織物の製造方法が提供される。
【発明を実施するための最良の形態】
【０００７】
本発明に好適なポリイソシアネートは、式Ｎ＝Ｃ＝Ｏ（式中、Ｒは、５〜２０個の炭素原子を有するアルキルである。）からなる。当該ポリイソシアネートの具体例には、ポリヘキシルイソシアネート、ポリオクチルイソシアネート、ポリノニルイソシアネート、及びポリドデシルイソシアネートが含まれるが、これらに限定されない。
【０００８】
ペルメトリン（ＣＡＳ Ｎｏ．５２６４５−５３−１）及びオクチルイソチアゾロン（ＣＡＳ Ｎｏ．２６５３０−２０−１）は、蚊の忌避効果又は抗菌効果を有する普通に用いられる二種の化合物である。
【０００９】
ペルメトリンは、蚊の忌避効果を有し、そして細菌や真菌類の拡散及び生長を抑制することが可能である。ラットにおける急性経口毒性に係るペルメトリンのＬＤ５０は、４７０ｍｇ／ｋｇまでである。ウサギにおける急性経皮毒性に係るペルメトリンのＬＤ５０は、２５００ｍｇ／ｋｇを超えている。
【００１０】
オクチルイソチアゾロンは、蚊の忌避効果を有し、そして細菌や真菌類の拡散及び生長を抑制することが可能である。ラットにおける急性経口毒性に係るオクチルイソチアゾロンのＬＤ５０は、２７０ｍｇ／ｋｇまでである。ウサギにおける急性経皮毒性に係るオクチルイソチアゾロンのＬＤ５０は、３１１ｍｇ／ｋｇまでである。
【００１１】
ともかく、それらの皮膚許容度は、化学物質試験のためのＯＥＣＤガイドライン及び欧州委員会指令によって認可されている。
【００１２】
本発明によれば、長く持続する蚊の忌避効果又は抗菌効果を有する糸及び織物の製造方法には、浸漬工程において、ポリイソシアネートと蚊の忌避効果又は抗菌効果を有する化合物とを付与することが含まれる。一般的に、織物の製造方法には、精錬、糊抜き、プレセット、浸染、乾燥、固着、浸液、絞り、乾燥、キュアリング、印捺、ソーピング及び仕上げ処理の各工程が含まれる。もしも順序の調整と付加的な工程が、所望の蚊の忌避効果又は抗菌効果に悪影響の結果を及ぼさないならば、任意に、その各工程の順序は調整されてもよく、また、付加的な工程がそれらの間に置かれてもよい。例えば、処理される材料がポリエステルであるときには、エッチング工程が、風合のようなポリエステルの特性を改善するため、プレセット工程と浸染工程との間に置かれてもよく、そして／また、還元洗浄工程が、中間色（染料濃度が、例えば１．０〜３．０％であるもの）又は濃色（染料濃度が、例えば３．０％を超えるもの）のことを考慮して行われてもよい。これに代えて、評価工程が、織物の特性（例えば、色、糸むらなど）を調節するために、適当な工程の間で行われてもよい。
【００１３】
本発明の処理工程を、以下に記載する。
精錬、糊抜き
グレージが、適当な条件下で精錬され、糊抜きされる。例えば、グレージが、４００〜６００ヤード／ピースの速度で精錬、糊抜きされて、グレージ表面の油や不純物が取り除かれる。精錬や糊抜きを行う条件には、７０℃〜１１０℃、好ましくは８０℃〜１１０℃の温度、及び５０〜６０ｍ／分の速度が含まれるが、これらに限定されない。
【００１４】
プレセット
次いで、当該グレージは、グレージをプレセットするためのプレセット機に配送されて、織物となる。プレセット機の速度は、例えば、１５〜１２０ｍ／分であってよい。プレセット機の温度は、例えば、１００℃〜２１０℃であってよい。
【００１５】
浸染
当該織物は、例えば、気流染色機、ジッガ染色機、ウィンス染色機、ビーム染色機、ジェット染色機、又は高速染色機中で、例えば５０℃〜１５０℃の温度下で、適当な染色助剤と共に、適当な染料、例えば、酸性染料、分散染料、カチオン染料、反応染料、インダンスレン染料（バット）、及び直接染料で染色される。
乾燥、固着
当該織物は、適当な温度（例えば、１００℃〜１２０℃）下で、乾燥機（例えば、連続乾燥機）中で乾燥される。その後、この織物は、適当な温度（例えば、１４０℃〜１８０℃）で固着される。
【００１６】
仮に、当該織物が、ナイロン製であるときには、更に、織物の堅牢度を改善するためにタンニン酸又はクエン酸による堅牢化処理に付されてもよい。
【００１７】
浸液、絞り、乾燥、キュアリング
適当な量のポリイソシアネート溶液（５〜２０重量％）が、ペルメトリン溶液（３〜１０重量％）又はオクチルイソチアゾロン溶液（３〜１０重量％）と適当な割合、例えば１：２の割合で混合される。即ち、３０ｇ／Ｌのポリイソシアネートが、６０ｇ／Ｌのペルメトリン又はオクチルイソチアゾロンと混合される。この混合溶液が、浸液タンク内に添加される。織物は、このタンク中に一度又は二度浸液される。次いで、この織物は、絞られ、乾燥され、そして、ペルメトリン又はオクチルイソチアゾロンが強固に織物と付着するようにキュアされる。絞りの圧力は、例えば、２．０〜４．０ｋｇ／ｃｍ２である。乾燥温度は、例えば、１００℃〜１２０℃である。キュアリング温度は、例えば、１２０℃〜１７０℃である。
【００１８】
印捺
当該織物は、印捺機、例えば、ローラー印捺機又は自動スクリーン印捺機中で処理される。染色及び／又は印捺用の適当量のペーストが、５〜３００ｍ／分の速度で、織物の表面に印捺されて、当該織物上に印捺パターンが形成される。この織物は、５０℃〜２１０℃の温度で乾燥され、次いで、１００℃〜２１０℃の温度で固着されて、織物と結合する染色及び／又は印捺用のペーストとなる。
【００１９】
ソーピング
次いで、当該織物は、例えば、３００〜７００ヤード／ピースの速度で、ソーピング工程に付されて、織物上の不純物及び処理剤が取り除かれる。このソーピング条件には、５０℃〜１２０℃のソーピング温度及び４０〜７０ｍ／分の速度が含まれるが、これに限定されない。
【００２０】
仕上げ処理
当該織物は、選択的に、仕上げ処理、例えば、柔軟加工、撥水加工、耐水加工、又は特定の機能のための処理に付されてよい。例えば、織物は、柔軟剤を入れたタンクに配送されて柔軟化処理が行われてよく、あるいは撥水剤を入れたタンクに配送されて撥水処理が行われてもよい。次いで、この織物は、機械に配送されて、適当な速度（例えば、３５〜５５ｍ／分）、適当な深さ（６０〜１００ｍｍ、例えば、８０ｍｍ）、適当な角度（０．７５〜１．０５ｍｍ、例えば、０．９５ｍｍ）、及び適当な温度（１１０℃〜１３０℃、例えば、１２０℃）で防水加工が行われる。その後、この織物は、適当な期間保管されることで、架橋が達成される。当該織物は、任意に、最終製品を得るために仕上げセットに付されてもよい。
【００２１】
仮に、当該織物がポリエステル製であるならば、改良された風合を得るために、エッチング工程が、前記プレセット工程と浸染工程との間に置かれてもよい。当業者は、エッチングをなすために適当なエッチング剤を選定することができる。エッチング剤には、エッチングを行うために、浸染機又は連続機のような機械内に、水酸化ナトリウム、炭酸ナトリウム、又は炭酸水素ナトリウムが含まれてもよいが、これらに限定されない。
【００２２】
長く持続する蚊の忌避効果又は抗菌効果試験
当該織物が、それに含まれるペルメトリン及びオクチルイソチアゾロンの量を測定するための試験に供される。この織物は、もしも、織物中に含まれるペルメトリンの量が１０ｐｐｍ以上であるか、あるいは、織物中に含まれるオクチルイソチアゾロンの量が８ｐｐｍ以上であるならば、蚊の忌避効果又は抗菌効果を有するものと解される。
【００２３】
試験方法
当該織物に含まれる化合物は、抽出されて、高性能液体クロマトグラフィー（ＨＰＬＣ）によって決定される。
【００２４】
試験手順
織物は、２５回（ＪＩＳ Ｌ０２１７３−１０３）洗濯される。その後、この織物は、ソックスレー抽出機中で、二塩化メチレンを用いて４時間抽出される。かくして得られる抽出物が、ペルメトリン又はオクチルイソチアゾロンの量を決定するためのＨＰＬＣ内に注入される。
【実施例】
【００２５】
以下の実施例は、当業者が本発明をより一層理解できるように、本発明を更に説明するものである。しかしながら、この実施例を、本発明の技術的範囲を限定するものとして理解してはならない。
【００２６】
実施例
４５０ヤード／ピースのグレージを、精錬液及び糊抜き液の温度が約９０℃、速度が５５ｍ／分である精錬処理及び糊抜き処理に付した。次いで、当該グレージを、プレセットされるべきプレセット機に配送して、８０ｍ／分の速度、２００℃の温度で織物とした。ポリイソシアネート溶液（１２．５重量％）を、１：２の割合で、ペルメトリン溶液（６．５重量％）又はオクチルイソチアゾロン溶液（６．５重量％）と混合した。この混合溶液を、浸染タンクに注入した。前記織物をこの浸染タンク内で浸漬し、その後、絞り（３ｋｇ／ｃｍ２）、乾燥（１４５℃）し、キュアー（１４５℃）した。この織物を、ローラー印捺機又は自動スクリーン印捺機内において、１５±１ｍ／分の速度で、染色及び／又は印捺用の適当なペーストにより処理して、織物上に選定された印捺パターンを形成した。この織物を、１１０℃の温度で乾燥し、次いで１６０℃の温度で固着した。この織物を、１００℃の温度下、５５ｍ／分の速度で、４５０ヤード／ピースの割合でソーピングした。次いで、この織物を、撥水剤を入れたタンクに配送して、撥水処理を行った。それから、この織物を、防水機に配送して、８０ｍｍの深さ、０．９５ｍｍの角度で、４５ｍ／分の速度、及び１２０℃の温度下で、防水処理を行った。その後、この織物を、１６時間保管して、架橋を起こさせた。当該織物を、最終のセットに付して、最終製品を得た。
【００２７】
試験結果
織物に含まれる化合物の量は、抽出及びＨＰＬＣにより決定した。Ｌ０は、洗濯前の化合物の量を示す。Ｌ２５は、２５回の洗濯後の化合物の量を示す。試験の結果を、以下の表に示す。
【表１】
2006052520.tif 000002
【００２８】
この表には、２５回の洗濯後の織物に含まれるペルメトリンの量が１０ｐｐｍより大きいこと、そして、２５回の洗濯後の織物に含まれるオクチルイソチアゾロンの量が８ｐｐｍより大きいことが判る。本発明の織物は、確かに、長く持続する蚊の忌避効果及び抗菌効果を有している。
【００２９】
本発明には、勿論のこと、本発明の技術的思想及び本質的特徴から離れることのない限り、特許請求の範囲に記載したこと以外の他の特定方法で実施されるものも含まれる。したがって、ここで記載した本実施態様は、全ての点で、説明のためであると解されるべきであり、制限的なものと解してはならない。
【外国語明細書】
2006052520000001.pdf